(57)【特許請求の範囲】
【請求項１】
要求される強度によって異種厚を有する熱処理硬化鋼板または異種材質を有する熱処理硬化鋼板を用いてブランクシートを準備するブランクシート準備段階；
レーザー溶接（Ｌａｓｅｒ  ｗｅｌｄｉｎｇ）を用いて前記ブランクシートを連結してブランク結合体を形成するブランク結合体形成段階；
前記ブランク結合体を完成品形状の８０〜９９％で冷間プレス成形する冷間成形段階；及び
冷間成形された部品をＡＣ３温度以上に加熱した後、残りの１〜２０％を成形して、金型に拘束した状態で急冷して成形残留応力を解消し、強度を向上させる熱処理硬化成形段階；を含み、
前記ブランクシート準備段階の熱処理硬化鋼板を、炭素（Ｃ）０．１５〜０．３０重量％、ケイ素（Ｓｉ）０．０５〜０．５重量％、マンガン（Ｍｎ）１．０〜２．０重量％、ボロン（Ｂ）０．０００５〜０．００４０重量％、硫黄（Ｓ）０．００３重量％以下、リン（Ｐ）０．０１２重量％以下、残りの鉄（Ｆｅ）及びチタン（Ｔｉ）、ニオビウム（Ｎｂ）、モリブデン（Ｍｏ）、クロム（Ｃｒ）を含有しない不可避な不純物の合金組成を有する鋼にコバルト（Ｃｏ）、ジルコニウム（Ｚｒ）、アンチモン（Ｓｂ）のうち少なくとも２種以上がさらに含有した熱処理硬化鋼板とした、自動車部品の製造方法。
【請求項２】
要求される強度によって異種厚を有する熱処理硬化鋼板または異種材質を有する熱処理硬化鋼板を用いてブランクシートを準備するブランクシート準備段階；
レーザー溶接（Ｌａｓｅｒ  ｗｅｌｄｉｎｇ）を用いて前記ブランクシートを連結してブランク結合体を形成するブランク結合体形成段階；
前記ブランク結合体をＡＣ３温度以上に加熱した後、熱間プレス成形して、金型に拘束した状態で急冷して成形残留応力を解消し、強度を向上させる熱処理硬化成形段階；を含み、
前記ブランクシート準備段階の熱処理硬化鋼板を、炭素（Ｃ）０．１５〜０．３０重量％、ケイ素（Ｓｉ）０．０５〜０．５重量％、マンガン（Ｍｎ）１．０〜２．０重量％、ボロン（Ｂ）０．０００５〜０．００４０重量％、硫黄（Ｓ）０．００３重量％以下、リン（Ｐ）０．０１２重量％以下、残りの鉄（Ｆｅ）及びチタン（Ｔｉ）、ニオビウム（Ｎｂ）、モリブデン（Ｍｏ）、クロム（Ｃｒ）を含有しない不可避な不純物の合金組成を有する鋼にコバルト（Ｃｏ）、ジルコニウム（Ｚｒ）、アンチモン（Ｓｂ）のうち少なくとも２種以上がさらに含有した熱処理硬化鋼板とした、自動車部品の製造方法。
【請求項３】
前記ブランクシート準備段階の熱処理硬化鋼板は、
亜鉛めっき、Ａｌめっき、Ａｌ−Ｓｉめっき及び高温酸化剤コーティングのいずれかの方法で表面処理されたことを特徴とする請求項１又は２記載の自動車部品の製造方法。
【発明の詳細な説明】
【技術分野】
【０００１】
本発明は、局部的に異種強度を有する自動車部品の製造方法に関するものであり、より詳しくは、局部的に異種厚を有する熱処理硬化鋼を用いた自動車部品の製造方法に関するものである。
【背景技術】
【０００２】
車両の高燃費化と軽量化が追求されていることにより、車両部品は持続的に高強度化されている。
【０００３】
また、車両の各部分は構造的な特性により、ある部分は高い強度が要求され、また別の部分は高い衝撃靭性が要求される場合がある。つまり、局部的に異種強度（又は物性）が要求される部品が存在する。
【０００４】
従来は、異種強度を有する車両の部品を製造することにおいて、高強度が要求される部分は熱処理硬化鋼板を用いて部品を製造し、相対的に低い強度が要求される部分は一般鋼板を使用して製造した後、これら部品を溶接によって接合する方法で車両を製造していた。
【０００５】
ところが、熱処理硬化部品が一般鋼板で製造された部品と溶接によって接合される際、溶接接合部位は溶接熱によって再加熱され、再度冷却する過程を経ることにより熱処理硬化効果が消えてしまうという問題点を有していた。つまり、熱処理硬化部品の溶接部位の強度が低下して車両衝突時にこの部分が破断するという問題点を有していた。
【０００６】
他の方法としては、厚さが異なったり強度が異なる異種素材を溶接してブランクを製作した後、冷間プレス成形する方法で部品を製作したりもした。
【０００７】
ところが、このような方法は厚さが異なる素材を使用する場合、素材間弾性変形の違いによって寸法が狂う現象が発生することにより、目的とする寸法精密度を達成できなかった。
【０００８】
また、強度が異なる素材を使用する場合にも、各素材ごとにスプリングバック（ｓｐｒｉｎｇ  ｂａｃｋ）現象が発生することにより、同様に寸法が狂う現象が発生するという問題点があった。
【発明の概要】
【発明が解決しようとする課題】
【０００９】
本発明の目的は、熱処理硬化成形方法を用いることにより、成形残留応力が発生しない自動車部品を提供するためのものである。
【００１０】
本発明の他の目的は、溶接部位において強度低下が発生しない自動車部品を提供するためのものである。
【００１１】
本発明の又別の目的は、スプリングバック現象が発生しないようにすることにより、寸法精密度に優れた自動車部品を提供するためのものである。
【課題を解決するための手段】
【００１２】
本発明は、要求される強度によって、異種厚を有する熱処理硬化鋼板または異種材質を有する熱処理硬化鋼板を用いてブランクシートを準備するブランクシート準備段階；レーザー溶接（Ｌａｓｅｒ  ｗｅｌｄｉｎｇ）を用いて前記ブランクシートを連結してブランク結合体を形成するブランク結合体形成段階；前記ブランク結合体を冷間プレス成形する冷間成形段階；及び冷間成形された部品をＡＣ３温度以上に加熱した後、金型に拘束した状態で急冷して成形残留応力を解消し、強度を向上させる熱処理硬化段階；を含む自動車部品の製造方法を提供する。
【００１３】
そして、本発明は、要求される強度によって異種厚を有する熱処理硬化鋼板または異種材質を有する熱処理硬化鋼板を用いてブランクシートを準備するブランクシート準備段階；レーザー溶接（Ｌａｓｅｒ  ｗｅｌｄｉｎｇ）を用いて前記ブランクシートを連結してブランク結合体を形成するブランク結合体形成段階；前記ブランク結合体を完成品形状の８０〜９９％で冷間プレス成形する冷間成形段階；及び冷間成形された部品をＡＣ３温度以上に加熱した後、残りの１〜２０％を成形して、金型に拘束した状態で急冷して成形残留応力を解消し、強度を向上させる熱処理硬化成形段階；を含む自動車部品の製造方法を提供する。
【００１４】
また、本発明は要求される強度によって異種厚を有する熱処理硬化鋼板または異種材質を有する熱処理硬化鋼板を用いてブランクシートを準備するブランクシート準備段階；レーザー溶接（Ｌａｓｅｒ  ｗｅｌｄｉｎｇ）を用いて前記ブランクシートを連結してブランク結合体を形成するブランク結合体形成段階；及び前記ブランク結合体をＡＣ３温度以上に加熱した後、熱間プレス成形して、金型に拘束した状態で急冷して成形残留応力を解消し、強度を向上させる熱処理硬化成形段階；を含む自動車部品の製造方法を提供する。
【００１５】
前記ブランクシート準備段階の熱処理硬化鋼板は、めっきがされていない冷延鋼板または亜鉛めっき、Ａｌめっき、Ａｌ−Ｓｉめっき及び高温酸化剤コーティングのいずれかの方法で表面処理されたものを使用することが好ましい。
【発明の効果】
【００１６】
本発明は、局部的に異種強度を有する自動車部品を製造する方法を提供することにおいて、熱処理硬化鋼板を素材として使用するが、レーザー溶接によりブランク状態で溶接を行った後、冷間成形および／または熱間成形過程を経て部品の形状を加工した後、熱処理硬化過程を経るようにすることを特徴とする。
【００１７】
よって、完成した部品において成形残留応力が発生せず、高い寸法精密度を達成できるという効果をもたらす。
【００１８】
また、レーザー溶接された部分は、溶接が行われた後、母材と一緒に熱処理過程を経ることにより、溶接された部位も母材と同一な物性を表し得るという効果をもたらす。
【図面の簡単な説明】
【００１９】
【図１】本発明の第１実施例にかかる熱処理硬化鋼板を用いた局部的に異種強度を有する自動車部品の製造方法を示した工程順序図である。
【図２】本発明の第１実施例にかかる熱処理硬化鋼板を用いた局部的に異種強度を有する自動車部品の製造方法の各工程による部品の状態を示した図面である。
【図３】本発明の第２実施例にかかる熱処理硬化鋼板を用いた局部的に異種強度を有する自動車部品の製造方法を示した工程順序図である。
【図４】本発明の第２実施例にかかる熱処理硬化鋼板を用いた局部的に異種強度を有する自動車部品の製造方法の各工程による部品の状態を示した図面である。
【図５】本発明の第３実施例にかかる熱処理硬化鋼板を用いた局部的に異種強度を有する自動車部品の製造方法を示した工程順序図である。
【図６】本発明の第３実施例にかかる熱処理硬化鋼板を用いた局部的に異種強度を有する自動車部品の製造方法の各工程による部品の状態を示した図面である。
【発明を実施するための形態】
【００２０】
以下、添付の図面を参照して本発明にかかる熱処理硬化鋼板を用いた局部的に異種強度を有する自動車部品の製造方法の実施例を説明する。
【００２１】
このような過程で図面に示した線の太さや構成要素の大きさ等は、説明の明瞭性と便宜上、誇張して示す場合がある。
【００２２】
また、後述の用語は、本発明における機能を考慮して定義した用語であり、これは使用者、運営者の意図または慣例によって異なり得る。
【００２３】
そのため、このような用語に対する定義は、本明細書の全般に亘った内容を基に下すべきであると言える。
【００２４】
図１は、本発明の第１実施例にかかる熱処理硬化鋼板を用いた局部的に異種強度を有する自動車部品の製造方法を示した工程順序図であり、
【００２５】
図２は、本発明の第１実施例にかかる熱処理硬化鋼板を用いた局部的に異種強度を有する自動車部品の製造方法の各工程による部品の状態を示した図面である。
【００２６】
図１を参照すると、本発明にかかる自動車部品の製造方法は、要求される強度によって異種厚を有する熱処理硬化鋼板から複数個のブランクシートを準備するブランクシート準備段階（Ｓ−１１）と、
【００２７】
レーザー溶接（Ｌａｓｅｒ  ｗｅｌｄｉｎｇ）を利用して前記ブランクシートを連結してブランク結合体を形成するブランク結合体の形成段階（Ｓ−１２）と、
【００２８】
前記ブランク結合体を冷間プレス成形する冷間成形段階（Ｓ−１３）と、
【００２９】
冷間成形された部品をＡＣ３温度以上に加熱した後、金型に拘束した状態で急冷して成形残留応力を解消し、強度を向上させる熱処理硬化段階（Ｓ−１４）を含む。
【００３０】
図２に示した実施例は、本発明にかかる自動車部品の製造方法により側面構造材（Ｓｉｄｅ  ｏｕｔｅｒ  ｒｅｉｎｆｏｒｃｅ）を製造する過程を示したものである。
【００３１】
側面構造材は、部分的に異なる強度が要求され、車両の軽量化のためにはできるだけ高い強度の高強度鋼板を利用して厚さを最小化することが好ましい。
【００３２】
ところが、一般的な高強度鋼板の場合は、成形性の低い目的とする形状に加工することが困難で、またスプリングバック現象によって寸法精密度を確保し難いという問題点を有していた。
【００３３】
本発明は熱処理硬化型鋼板を利用するが、要求される強度によって相違する材質または相違する厚さを有するようにブランクシートを形成した後、これをレーザー溶接によって接合して成形することを特徴とする。
【００３４】
ブランクシート準備段階（Ｓ−１１）は、要求される強度によって相違する材質、又は相違する厚さを有する熱処理硬化型鋼板シートから各部分のブランクシートを準備する。
【００３５】
このように準備されたブランクシートは、ブランク結合体形成段階（Ｓ−１２）で、レーザー溶接により接合してブランク結合体を形成することになる。
【００３６】
冷間成形段階（Ｓ−１３）では、ブランク結合体を冷却プレス成形して部品の形状を加工する。冷間成形を行うことになると、スプリングバック（ｓｐｒｉｎｇ  ｂａｃｋ）現象によって部品の精密度が低下し得るが、
【００３７】
本発明は冷間成形段階（Ｓ−１３）以降に熱処理硬化段階（Ｓ−１４）で冷間成形された部品をＡＣ３温度以上に加熱した後、最終部品の形状に対応する金型に拘束した状態で急冷することになる。よって、熱処理硬化段階（Ｓ−１４）では、冷間成形時に発生した成形残留応力を解消し、部品の強度を向上させ、部品の寸法精密度を確保するという効果をもたらす。
【００３８】
図３は、本発明の第２実施例にかかる熱処理硬化鋼板を用いた局部的に異種強度を有する自動車部品の製造方法を示した工程順序図であり、
【００３９】
図４は本発明の第２実施例にかかる熱処理硬化鋼板を用いた局部的に異種強度を有する自動車部品の製造方法の各工程にかかる部品の状態を示した図面である。
【００４０】
部品の形状が複雑か、或いは加工の深さが深い場合は、冷間成形時に鋼板の裂け等の不良が発生する恐れがある。
【００４１】
第２実施例は、冷間成形により完成品形状を形成し難い場合に利用できる方法である。
【００４２】
図示した通り、第２実施例にかかる熱処理硬化鋼板を用いた局部的に異種強度を有する自動車部品の製造方法は、
【００４３】
要求される強度によって異種厚を有する熱処理硬化鋼板または異種材質を有する熱処理硬化鋼板を用いてブランクシートを準備するブランクシート準備段階（Ｓ−２１）と、
【００４４】
レーザー溶接（Ｌａｓｅｒ  ｗｅｌｄｉｎｇ）を利用して前記ブランクシートを連結してブランク結合体を形成するブランク結合体の形成段階（Ｓ−２２）と、
【００４５】
前記ブランク結合体を完成品形状の８０〜９９％で冷間プレス成形する冷間成形段階（Ｓ−２３）と、
【００４６】
冷間成形された部品をＡＣ３温度以上に加熱した後、残りの１〜２０％を成形して、金型で拘束した状態で急冷して成形残留応力を解消し、強度を向上させる熱処理硬化成形段階（Ｓ−２４）を含む。
【００４７】
ブランクシート準備段階（Ｓ−２１）と、ブランク結合体形成段階（Ｓ−２２）は、第１実施例と同一なため、重複する説明は省略する。
【００４８】
第２実施例は、冷間成形段階（Ｓ−２３）で最終部品形状の８０〜９９％を成形し、残りの成形量は熱処理硬化成形段階（Ｓ−２４）で成形することを特徴とする。
【００４９】
部品の成形は３次元的なものであり、成形費用を数値で限定することが困難である。本発明では成形費用を最終製品の厚さを基準に算定する。
【００５０】
例えば、最終成形された部品の厚さは５０ｍｍだが、冷間成形が完了した部品の厚さが４５ｍｍの場合は、冷間成形の成形費用は９０％になる。
【００５１】
冷間成形で完成品のレベルに成形しないのは、上述の通り成形の深さが深かったり、或いは形状が複雑な部品の場合、冷間成形時の成形の限界を考慮したものである。
【００５２】
先の第１実施例の場合、最終段階が熱処理硬化段階（Ｓ−１４）であり、熱間成形が行われるものではなかったが、
【００５３】
第２実施例は最終段階が熱処理硬化成形段階（Ｓ−２４）であり、ＡＣ３温度以上に加熱された状態で、熱間成形を行うと同時に金型に拘束し急冷させることにより、残りの成形量を成形し熱処理硬化を行うようになる。
【００５４】
言い換えると、熱処理硬化成形段階（Ｓ−２４）は、加熱された状態で、残りの成形量１〜２０％を熱間成形した後、金型を閉じた状態で急冷を行って部品を拘束した状態で硬化させて寸法精密度を確保することにより、強度の向上をもたらすことになる。
【００５５】
第１実施例と第２実施例共に、レーザーで溶接された部分は鋼板と一緒に熱処理過程を経ることにより、非溶接部組織と同一になる。よって、溶接部の強度低下現象が発生しなくなる。
【００５６】
図５は、本発明の第３実施例にかかる熱処理硬化鋼板を用いた局部的に異種強度を有する自動車部品の製造方法を示した工程順序図であり、
【００５７】
図６は、本発明の第３実施例にかかる熱処理硬化鋼板を用いた局部的に異種強度を有する自動車部品の製造方法の各工程による部品の状態を示した図面である。
【００５８】
第３実施例は、先の実施例と異なり冷間成形工程を経ず、熱間成形を通じて形状を成形することを特徴とする。
【００５９】
本発明の第３実施例にかかる熱処理硬化鋼板を用いた局部的に異種強度を有する自動車部品の製造方法は、
【００６０】
要求される強度によって異種厚を有する熱処理硬化鋼板または異種材質を有する熱処理硬化鋼板を利用してブランクシートを準備するブランクシート準備段階（Ｓ−３１）と、
【００６１】
レーザー溶接（Ｌａｓｅｒ  ｗｅｌｄｉｎｇ）を利用して前記ブランクシートを連結してブランク結合体を形成するブランク結合体の形成段階（Ｓ−３２）と、
【００６２】
前記ブランク結合体をＡＣ３温度以上に加熱した後、熱間プレス成形し、金型に拘束した状態で急冷して成形残留応力を解消し、強度を向上させる熱処理硬化成形段階（Ｓ−３３）を含む。
【００６３】
ブランクシート準備段階（Ｓ−３１）と、ブランク結合体形成段階（Ｓ−３２）は、先の実施例と同一なため、重複する説明は省略する。
【００６４】
本実施例は、最終段階である熱処理硬化成形段階（Ｓ−３３）でブランク結合体をＡＣ３温度以上に加熱した後、熱間成形により部品の形状を成形し、金型を閉じた状態で急冷を行う。
【００６５】
よって、ブランク結合体が熱間成形すると同時に、熱処理硬化される。
【００６６】
このような方法を用いると、自動車部品の製造において成形性の限界を有する高強度鋼板を使用しなくても、最終的に１００ｋｇｆ／ｍｍ2以上の高強度部品を製造できるようになる。
【００６７】
以下、本発明に使用される熱処理硬化鋼板に対して説明する。
【００６８】
熱処理硬化鋼板は、表面処理されていない冷延鋼板を使用したり、表面処理されたものとしては、亜鉛（Ｚｎ）めっき、Ａｌめっき、Ａｌ−Ｓｉめっき及び高温酸化剤コーティングのいずれかの方法で表面処理されたものを使用できる。
【００６９】
上述の実施例において、熱処理硬化段階（Ｓ−１４）又は熱処理硬化成形段階（Ｓ−２４，Ｓ−３１）でＡＣ３温度以上に加熱される場合は、脱炭および酸化が発生し得る。これを防止するために前記のような方法で表面処理された熱処理硬化鋼板を使用することが好ましい。
【００７０】
表面処理鋼板を使用する場合、加熱温度は１０００℃以下にすることが好ましい。１０００℃を超えると、表面めっき層またはコーティング層の蒸発が発生することになる。
【００７１】
次に、参考発明に使用される熱処理硬化鋼板の組成に関して説明する。
【００７２】
前記ブランクシート準備段階の熱処理硬化鋼板は、
【００７３】
炭素（Ｃ）０．１５〜０．５重量％、ケイ素（Ｓｉ）０．１５〜０．５重量％、マンガン（Ｍｎ）０．５〜３．０重量％、リン（Ｐ）０．１重量％以下、硫黄（Ｓ）０．１重量％以下、クロム（Ｃｒ）０．０１〜１．０重量％、チタン（Ｔｉ）０．２重量％以下、アルミニウム（Ａｌ）０．１重量％以下、ボロン（Ｂ）０．０００５〜０．０８重量％を含み、残部が鉄（Ｆｅ）及び不可避的に含まれる不純物で組成されるものを使用できる。
【００７４】
前記のような組成を有する熱処理硬化型鋼板は、１００ｋｇｆ／ｍｍ2以上の高強度が必要な部品の製造時に使用できる。
【００７５】
そして、参考発明は熱処理硬化鋼板として、炭素（Ｃ）０．１５〜０．４重量％、ケイ素（Ｓｉ）０．０３〜０．４重量％、マンガン（Ｍｎ）１．０〜２．０重量％、リン（Ｐ）０．１２重量％以下、硫黄（Ｓ）０．００３重量％以下、ボロン（Ｂ）０．０００５〜０．０８重量％、ジルコニウム（Ｚｒ）０．００５〜０．１重量％、カルシウム（Ｃａ）０．００１〜０．００５重量％を含み、残部が鉄（Ｆｅ）及び不可避的に含まれる不純物で組成される熱処理硬化型鋼板を使用できる。
【００７６】
このような組成を有する鋼板は、ジルコニウムとカルシウム添加の効果により高い耐衝撃性を有することになるため、高い耐衝撃性能が必要な部分のブランクシート製造時に使用できる。
【００７７】
また、本発明は熱処理硬化鋼板として、炭素（Ｃ）０．１５〜０．３０重量％、ケイ素（Ｓｉ）０．０５〜０．５重量％、マンガン（Ｍｎ）１．０〜２．０重量％、ボロン（Ｂ）０．０００５〜０．００４０重量％、硫黄（Ｓ）０．００３重量％以下、リン（Ｐ）０．０１２重量％以下、残りの鉄（Ｆｅ）及びその他の不可避な不純物の合金組成を有する鋼にコバルト（Ｃｏ）、ジルコニウム（Ｚｒ）、アンチモン（Ｓｂ）のうち少なくとも２種以上がさらに含有されたものを使用できる。
【００７８】
このような組成を有する熱処理硬化鋼板は、熱間プレス加工過程で鋼板にクラックを発生するチタン（Ｔｉ）、ニオビウム（Ｎｂ）、モリブデン（Ｍｏ）、クロム（Ｃｒ）等を添加せず、その代わりにコバルト（Ｃｏ）、アンチモン（Ｓｂ）、ジルコニウム（Ｚｒ）のうち少なくとも２種以上を選択的に添加して高温延性を確保する。よって、低い温度でプレス加工が可能なため、エネルギーを節減できることは勿論、めっき鋼板の場合はメッキ層を保護し、未めっき鋼板の場合は酸化スケールの発生を防止できるという効果がある。
【００７９】
そして、参考発明は溶接および衝撃特性を向上させるために、
【００８０】
炭素（Ｃ）０．１５〜０．４０重量％、ケイ素（Ｓｉ）０．０３〜０．３０重量％、マンガン（Ｍｎ）１．０〜２．０重量％、ボロン（Ｂ）０．０００５〜０．００４重量％を基本成分とし、硫黄（Ｓ）０．００３重量％以下、リン（Ｐ）０．０１２重量％以下、カルシウム（Ｃａ）０．００１〜０．００５重量％、ニオビウム（Ｎｂ）０．００５〜０．０５重量％、ジルコニウム（Ｚｒ）０．００５〜０．１重量％、コバルト（Ｃｏ）０．０００５〜０．５重量％以下を含有し、残り全部が鉄（Ｆｅ）及び不可避的に含まれる不純物で組成される熱処理硬化鋼板を使用できる。
【００８１】
また、参考発明は１２００〜１５００ＭＰａの引張強度と優れた延性を有する炭素（Ｃ）０．１９〜０．４０重量％、マンガン（Ｍｎ）０．５〜２．５重量％、クロム（Ｃｒ）０．１〜０．５重量％、ボロン（Ｂ）０．００１５〜０．００４０重量％、ケイ素（Ｓｉ）０．０１〜０．５重量％、リン（Ｐ）０．０５重量％以下、硫黄（Ｓ）０．０５重量％以下、アルミニウム（Ａｌ）０．０３重量％以下にニッケル（Ｎｉ）０．０１〜２重量％、ニオビウム（Ｎｂ）０．０１〜０．１０重量％、銅（Ｃｕ）０．０１〜１重量％、モリブデン（Ｍｏ）０．０１〜０．２０重量％のうち１種または２種以上を基本組成として含有し、残り全部が鉄（Ｆｅ）及び不可避的に含まれる不純物で組成される熱処理硬化鋼板を使用できる。
【００８２】
添付の図面を参照して本発明の実施例を説明したが、本発明は前記実施例に限定されるのではなく、相違する多様な形態に変形でき、本発明が属する技術分野で通常の知識を有する者は本発明の技術的思想や必須的な特徴を変更せず他の具体的な形態として実施できるということを理解できると考える。そのため、以上で記述した実施例は、全ての面において例示的なものであり、限定的なものであると理解すべきである。
【図１】
0005509337.tif 000002
【図２】
0005509337.tif 000003
【図３】
0005509337.tif 000004
【図４】
0005509337.tif 000005
【図５】
0005509337.tif 000006
【図６】
0005509337.tif 000007